ТРУБА, ОБЛАДАЮЩАЯ ПОВЫШЕННОЙ ЖАРОПРОЧНОСТЬЮ

1. Труба, изготовленная из полиэтиленовой композиции, содержащей полиэтиленовую основную смолу, которая содержит
a. сополимер этилена в качестве фракции (A) и
b. гомо- или сополимер этилена в качестве фракции (B),
при этом фракция (А) имеет меньшую молекулярную массу, чем фракция (В), где полиэтиленовую основную смолу могут получать способом полимеризации, в котором катализатор с единым центром полимеризации на металле (SSC) применяют при полимеризации по меньшей мере одной из фракций (A) и (B), и основная смола имеет
3
(i) плотность ниже 940 кг/м и
5
(ii) CTP (скорость течения расплава) при 190°C/5,00 кг, равную по меньшей мере 0,20 г/10 мин,
(2,7/210)
и полиэтиленовая композиция имеет время до разрушения, равное по меньшей мере 250 ч, измеренное согласно ISO 1167 при 95°C и 4,3 МПа, и SHI (индекс снижения вязкости при сдвиге) полиэтиленовой основной смолы составляет меньше 20.
3
2. Труба по п.1, где сополимер этилена (A) имеет плотность меньше чем 945 кг/м.
4
20
3. Труба по п.1 или 2, где фракция (A) представляет собой сополимер этилена и C-C альфа-олефиновых сомономеров.
5
4. Труба по п.1, где фракция (A) имеет скорость течения расплава CTP, равную от 10 до 300/10 мин.
5. Труба по п.1, где в основной полиэтиленовой смоле массовое соотношение между фракцией (А) и фракцией (В) составляет от 60:40 до 40:60.
6. Труба по п.1, где сополимер этилена (A) и гомо- или сополимер этилена (B) подвергают полимеризации в присутствии того же самого катализатора с единым центром полимеризации на металле.
7. Труба по п.1, где молекулярно-массовое распределение (MWD) полиэтиленовой основной смолы составляет от 5 до 25.
(5/300)
8. Труба по п.1, где SHI составляет меньше 35.
0,05
9. Труба по п.1, где вязкость полиэтиленовой основной смолы при скорости сдвига, равной 0,05 кПа (eta), составляет по меньшей мере 15000 Па·с.
2
10. Труба по п.1, где полиэтиленовая композиция имеет ударную прочность по Шарпи при 0°C, равную по меньшей мере 8 кДж/м, измеренную согласно ISO 179.
11. Труба по п.1, где полиэтиленовая композиция имеет значение RCP-S4 (определение стойкости к быстрому распространению трещин), равное +2°C или меньше, измеренное согласно ISO 13477.
12. Труба по п.1, где полиэтиленовая композиция имеет модуль упругости от 400 до 900 МПа согласно ISO 527.
13. Способ производства трубы, где из полиэтиленовой композиции, содержащей полиэтиленовую основную смолу, которая содержит
a. сополимер этилена в качестве фракции (A) и
b. гомо- или сополимер этилена в качестве фракции (B),
при этом фракция (A) имеет меньшую молекулярную массу, чем фракция (B), где полиэтиленовую основную смолу могут получать способом полимеризации, в котором катализатор с единым центром полимеризации на металле (SSC) применяют при полимеризации по меньшей мере одной из фракций (A) и (B), и основная смола имеет
3
(i) плотность ниже 940 кг/м
и
5
(ii) CTP при 190°C/5,00 кг, равную по меньшей мере 0,20 г/10 мин,
(2,7/210)
и полиэтиленовая композиция имеет время до разрушения, равное по меньшей мере 250 ч, измеренное согласно ISO 1167 при 95°C и 4,3 МПа, и SHI полиэтиленовой основной смолы составляет меньше 20, формируют трубу.
14. Способ по п.13, где фракцию (A) и фракцию (B) подвергают полимеризации в присутствии того же самого катализатора с единым центром полимеризации на металле.
15. Применение полиэтиленовой композиции, содержащей полиэтиленовую основную смолу, которая содержит
a. сополимер этилена в качестве фракции (A) и
b. гомо- или сополимер этилена в качестве фракции (B),
при этом фракция (А) имеет меньшую молекулярную массу, чем фракция (В), где полиэтиленовую основную смолу могут получать способом полимеризации, в котором катализатор с единым центром полимеризации на металле (SSC) применяют при полимеризации по меньшей мере одной из фракций (А) и (В), и основная смола имеет
3
(i) плотность ниже 940 кг/м и
5
(ii) CTP при 190°C/5,00 кг, равную по меньшей мере 0,20 г/10 мин, и полиэтиленовая композиция имеет время до разрушения, равное по меньшей мере 250 ч, измеренное согласно ISO 1167 при 95°C и 4,3 МПа, для получения труб, и
(2,7/210)
SHI полиэтиленовой основной смолы составляет меньше 20.